(57)【要約】      （修正有）【課題】外側からの化学的刺激および物理的刺激から内容物を保護する包装用シートを提供する。【解決手段】内容物を覆う包装用シート１０は、内側から外側に向かって順に、ポリエチレン層１２、エチレン−ビニルアルコール共重合体層１４、ポリアミド樹脂層１６、および合成繊維層１８を有する。ポリエチレン層１２の密度は、０．９１０〜０．９２５ｇ／ｃｍ３である。ポリアミド樹脂層１６の裏面に白色顔料膜が形成されていてもよい。ポリアミド樹脂層はナイロン層である。合成繊維層はレーヨン層である。【選択図】図１
0003205801.tif 000002
【実用新案登録請求の範囲】
【請求項１】
内容物を覆う包装用シートであって、
内側から外側に向かって順に、ポリエチレン層、エチレン−ビニルアルコール共重合体層、ポリアミド樹脂層、および合成繊維層を有する包装用シート。
【請求項２】
請求項１において、
前記ポリエチレン層の密度が０．９１０〜０．９２５ｇ／ｃｍ３である包装用シート。
【請求項３】
請求項１または２において、
前記ポリアミド樹脂層の裏面に白色顔料膜が形成されている包装用シート。
【請求項４】
請求項１から３のいずれかにおいて、
前記ポリアミド樹脂層がナイロン層である包装用シート。
【請求項５】
請求項１から４のいずれかにおいて、
前記合成繊維層がレーヨン層である包装用シート。
【考案の詳細な説明】
【技術分野】
【０００１】
本考案は、内容物である食品等を長期間保存するのに適した包装用シートに関するものである。
【背景技術】
【０００２】
食品を長期間保存するための包装用シートとして、シート内側からシート外側に向かって順に、直鎖状低密度ポリエチレン（Ｌ−ＬＤＰＥ）層、ポリエチレンテレフタレート（ＰＥＴ）層、ナイロン（ＮＹ）等のポリアミド樹脂層を積層したシートが知られている。この包装用シートは、外側から内側への酸素透過などの化学的刺激を抑えることが重視されており、外側からの突き刺しや、外表面の摩擦などの物理的刺激から食品を保護する機能は、紙製の包装箱と比べて非常に劣っていた。外側からの化学的刺激と物理的刺激の両方から食品を保護する包装用シートの出現が望まれている。
【考案の概要】
【考案が解決しようとする課題】
【０００３】
本考案はこのような事情に鑑みてなされたものであり、外側からの化学的刺激と物理的刺激の両方から内容物を保護する包装用シートを提供することを目的とする。
【課題を解決するための手段】
【０００４】
本考案の包装用シートは、内容物を覆う包装用シートであって、内側から外側に向かって順に、ポリエチレン層、エチレン−ビニルアルコール共重合体層、ポリアミド樹脂層、および合成繊維層を有する。ポリエチレン層の密度は０．９１０〜０．９２５ｇ／ｃｍ３であることが好ましい。ポリアミド樹脂層の裏面に白色顔料膜が形成されていてもよい。ポリアミド樹脂層はナイロン層であることが好ましい。合成繊維層はレーヨン層であることが好ましい。
【考案の効果】
【０００５】
本考案によれば、外側からの化学的刺激および物理的刺激から内容物を保護することができる。
【図面の簡単な説明】
【０００６】
【図１】本考案の実施形態に係る包装用シートの断面図。
【考案を実施するための形態】
【０００７】
以下、本考案の包装用シートについて、図面を参照しながら実施形態と実施例に基づいて説明する。なお、図面は、包装用シート、包装用シートの構成物、および包装用シートの周辺物を模式的に表したものであり、これらの実物の寸法および寸法比は、図面上の寸法および寸法比と必ずしも一致していない。また、２つの数値の間に「〜」を用いて範囲を規定する場合、これらの２つの数値もこの範囲に含まれる。
【０００８】
図１は、本考案の実施形態に係る包装用シート１０を示している。包装用シート１０は、内容物、例えば食品を包装して、外側からの化学的刺激および物理的刺激から内容物を保護するためのシートである。化学的刺激としては、酸素、光、熱などが挙げられる。物理的刺激としては、突き刺し、摩擦、衝撃などが挙げられる。包装用シート１０は、内側から外側に向かって順に、ポリエチレン層１２と、エチレン−ビニルアルコール共重合体層１４と、ポリアミド樹脂層１６と、合成繊維層１８とを備えている。なお、内側とは、内容物が存在する側である。
【０００９】
ポリエチレン層１２、エチレン−ビニルアルコール共重合体層１４、ポリアミド樹脂層１６、および合成繊維層１８の間には、接着層２０，２２，２４が設けられている。すなわち、接着剤によって隣り合った層同士が接着されている。本実施形態では接着剤よって隣り合った層同士が接着されているが、例えば溶着などの他の方法によって層同士を一体化してもよい。
【００１０】
内容物に接するポリエチレン層１２は、遮光性に優れ、内容物が食品の場合には衛生上の問題がない材料から構成されていることが好ましい。このような材料として、直鎖状低密度ポリエチレンが挙げられる。直鎖状低密度ポリエチレンは、熱溶着性に優れ、柔軟性がある点でも好ましい。なお、加工性の観点から、ポリエチレン層１２の密度は、０．９１０〜０．９２５ｇ／ｃｍ３であることが好ましい。また、白色顔料が練り込まれたポリエチレン層１２は、意匠性に優れ、清潔感を備えており好ましい。エチレン−ビニルアルコール共重合体層１４は、酸素透過度や水蒸気透過度が低いバリア層である。
【００１１】
ポリアミド樹脂層１６は、耐ピンホール層である。このため、最外層である合成繊維層１８を通り抜ける突き刺しが仮にあったとしても、包装用シート１０の内側に突き刺しが到達するのを抑えられる。また、ポリアミド樹脂層１６は耐摩耗層でもある。ポリアミド樹脂層１６の裏面に、白色顔料膜が形成されていることが好ましい。遮光性、特に紫外線域の光の遮断性が向上できるからである。白色顔料膜の形成に代えて、ポリアミド樹脂層１６に紫外線非透過性インクの深堀り印刷を施してもよい。
【００１２】
また、ポリエチレン層１２とポリアミド樹脂層１６とを組み合わせることで、相乗的に紫外線が遮断できる。このため、光線による内容物の劣化を極限まで防止できる。ポリアミド樹脂層１６はナイロン層であることが好ましい。合成繊維層１８は、突き刺しや摩擦を抑える層である。合成繊維層１８の材料としては、レーヨンやポリパラフェニレンテレフタルアミド（商品名：ケブラー）などが挙げられる。
【００１３】
従来は内容物をバリア性の包材に納め、この包材を遮光性の材質から構成される箱で覆い、さらにこの箱の隙間を遮光素材テープで目張りしなければ、酸化などの化学的刺激、および突き刺しや摩擦などの外からの物理的刺激から内容物を保護できなかった。本実施形態の包装用シート１０は上記の４つの層が積層されているため、包装用シート１０のみで、化学的刺激および物理的刺激からの内容物の保護が実現できる。
【００１４】
本実施形態の包装用シート１０によれば、内容物の包装梱包工程の短縮、真空（減圧）と脱酸素剤の併用による内容物の劣化（酸化）防止、および視認性向上による真空状態の包装不良や包材自体の不良の容易な発見が図れる。さらに、本実施形態の包装用シート１０で包まれた物品は、流通段階で他の物品と接触しても傷つきにくい。また、本実施形態の包装用シート１０で包まれた物品は、他の容器や袋などに納める場合にも傷つきにくい。
【００１５】
本実施形態の包装用シート１０を保存食の包材として用いれば、箱や缶に納める他の保存食と比べて、一刻を争う非常時に保存食が早く取り出せる。また、単位容積当たりの保存食数を、従来品の１．５〜２倍に増加できる。さらに、本実施形態の包装用シート１０を保存食の包材として用いれば、保存食を取り出した後のゴミの半減が図れる。また、本実施形態の包装用シート１０を保存食の包材として用いれば、製造上・使用上の安心・安全性が向上する。
【００１６】
本実施形態の包装用シート１０を保存食の包材として用いれば、保存食を運搬するリュックサック中で、他の非常用品による保存食の破損が抑えられる上、保存食によるリュックサック自体の破損も抑えられる。さらに、このリュックサックを背負う人体への負担が大幅に軽減する。僅かな差が生存か否かを決定する非常用品として、本実施形態の包装用シート１０は優れている。
【００１７】
本実施形態の包装用シート１０は、物理的刺激や化学的刺激から密封する全ての内容物を保護できる。併せて、本実施形態の包装用シート１０の外表面に接触する物や人体を保護する。また、内容物を入れた本実施形態の包装用シート１０は緩衝材にもなる。このため、ヘルメットの緩衝材、衣類、リュック、またはその他用品の部材に、食品を入れた本実施形態の包装用シート１０を用いれば、身動きがとれない状況になったときでも飢えを凌げる。
【実施例】
【００１８】
（実施例）
厚さ約４０μｍのポリエチレン層（株式会社武田産業、ＷＢＷ４０）と、厚さ約１２μｍのエチレン−ビニルアルコール共重合体層（株式会社クラレ、エバール）と、厚さ約１５μｍのポリアミド樹脂層であるナイロン層（東洋紡株式会社、Ｎ２１００）と、厚さ約５μｍの合成繊維層であるレーヨン層（ユニ・チャーム株式会社、ニューソフロンＬ＃１４０）とを接着剤で貼り合わせて、包装用シートを作製した。なお、３つの接着層の厚さは、いずれも約３μｍであった。この包装用シートの酸素透過度は、２０℃、相対湿度６５％で、５．２〔ｍＬ／ｍ２・ｄａｙ・ＭＰａ〕であった。また、この包装用シートの突刺強力は、２０℃、相対湿度６５％で、内側が２３．０〔Ｎ〕、外側が２１．０〔Ｎ〕であった。
【００１９】
（比較例）
厚さ約５０μｍのポリエチレン層と、厚さ約１２μｍの透明蒸着ＰＥＴ層と、厚さ約１５μｍのナイロン層を接着剤で貼り合わせた包装用シートを準備した。この包装用シートの酸素透過度は、２０℃、相対湿度６５％で、１４．４〔ｍＬ／ｍ２・ｄａｙ・ＭＰａ〕であった。また、この包装用シートの突刺強力は、２０℃、相対湿度６５％で、内側が１４．８〔Ｎ〕、外側が１６．１〔Ｎ〕であった。酸素透過度および突刺強力は、実施例の包装用シートと比べて、かなり劣っていた。
【符号の説明】
【００２０】
１０  包装用シート
１２  ポリエチレン層
１４  エチレン−ビニルアルコール共重合体層
１６  ポリアミド樹脂層
１８  合成繊維層
２０，２２，２４  接着層
【図１】
0003205801.tif 000003